(57)【要約】  硬質粒子１０２の移動を抑制する型３０２内に、複数の硬質粒子１０２を互いに密接するように配置し、型３０２内に配置された硬質粒子１０２を樹脂１０３により固定して摩擦面１０１を形成する。このため、摩擦面１０１に複数の硬質粒子１０２が配列されたパッド１００ａをより容易に製造することができる。
2010146646.tif 000002
【特許請求の範囲】
【請求項１】
摩擦面に複数の硬質部材が配列された摩擦材の製造方法であって、
前記硬質部材の移動を抑制する枠内に、複数の前記硬質部材を互いに接触するように配置する工程と、
前記枠内に配置された前記硬質部材を連結材により固定して前記摩擦面を形成する工程と、
を含む摩擦材の製造方法。
【請求項２】
前記枠内に複数の前記硬質部材を互いに接触するように配置する工程では、同じ大きさの球状をなす前記硬質部材を、少なくとも２層の六方格子状の配列となるように配置する、請求項１に記載の摩擦材の製造方法。
【請求項３】
前記枠内に複数の前記硬質部材を互いに接触するように配置する工程では、表面に所定の厚さの被膜が設けられた同じ大きさの球状をなす前記硬質部材を互いに接触するように配置する、請求項１又は２に記載の摩擦材の製造方法。
【請求項４】
前記枠内に複数の前記硬質部材を互いに接触するように配置する工程では、前記枠内に流体と前記硬質部材とを混合しつつ入れた後に、前記流体を加圧し、前記流体の少なくとも一部を前記枠内より排出することにより、前記枠内に複数の前記硬質部材を互いに接触するように配置する、請求項１〜３のいずれか１項に記載の摩擦材の製造方法。
【請求項５】
前記流体は前記連結材である、請求項４に記載の摩擦材の製造方法。
【請求項６】
摩擦面に複数の硬質部材が配列された摩擦材の製造方法であって、
枠内に複数の前記硬質部材を重力の影響による移動量を低減しつつ分散させて配置する工程と、
前記枠内に配置された前記硬質部材を連結材により固定して前記摩擦面を形成する工程と、
を含む摩擦材の製造方法。
【請求項７】
前記枠内に複数の前記硬質部材を重力の影響による移動量を低減しつつ分散させて配置する工程では、前記硬質部材を入れた前記枠を回転させることにより、前記枠内に前記硬質部材を分散させて配置する、請求項６に記載の摩擦材の製造方法。
【請求項８】
請求項１〜７のいずれか１項の製造方法により製造された摩擦材。
【請求項９】
請求項１〜７のいずれか１項の製造方法により製造された第１の摩擦材と第２の摩擦材とを備え、
前記第１の摩擦材の摩擦面に対して前記第２の摩擦材の摩擦面が移動する、制動装置。
【請求項１０】
前記第２の摩擦材が回転することにより、前記第２の摩擦材の摩擦面は前記第１の摩擦材の摩擦面に対して移動する、請求項７に記載の制動装置。
【請求項１１】
摩擦面に複数の球状の硬質部材が部分的に露出するように埋め込まれた摩擦材。
【請求項１２】
前記摩擦面において、前記硬質部材が、六方格子状の配列により互いに接触して配置されている、請求項１１に記載の摩擦材。
【請求項１３】
摩擦面に複数の球状の硬質部材が部分的に露出するように埋め込まれた第１の摩擦材と、
摩擦面に複数の球状の硬質部材が部分的に露出するように埋め込まれた第２の摩擦材と、
を備え、
前記第１の摩擦材の摩擦面に対して前記第２の摩擦材の摩擦面が移動する、制動装置。
【請求項１４】
前記摩擦面において、前記硬質部材が、六方格子状の配列により互いに接触して配置されている、請求項１３に記載の制動装置。
【請求項１５】
前記第２の摩擦材が回転することにより、前記第２の摩擦材の摩擦面は前記第１の摩擦材の摩擦面に対して移動する、請求項１３又は１４に記載の制動装置。
【発明の詳細な説明】
【技術分野】
【０００１】
本発明は摩擦材の製造方法、摩擦材及び制動装置に関し、特に、摩擦面を有する摩擦材の製造方法、摩擦面を有する摩擦材及び摩擦面を有する一対の摩擦材を備えた制動装置に関するものである。
【背景技術】
【０００２】
従来の自動車用ブレーキのパッド及びロータ（ディスク）からなる制動装置は、相対的に硬いものと柔らかいものとの組合せである。そのため、従来の制動装置は、ブレーキの効きが悪いか、どちらかが摩耗し易いという問題がある。例えば、柔らかい樹脂系成分からなるノンスチールパッドと、より硬い鋳鉄ロータとを組み合わせて、凝着摩擦により摩擦力を発生させる制動装置では、ブレーキの効きが悪いという問題がある。また、硬いスチール繊維からなるロースチールパッドと、より柔らかい鋳鉄ロータとを組み合わせて、アブレーシブ摩擦により摩擦力を発生させる制動装置では、ロータの摩耗が多いという問題がある。【０００３】
そこで、例えば、特許文献１には、耐磨耗性を向上させるために、複合炭素繊維であるＣ／Ｃコンポジットの母材の表面に、少なくとも炭化珪素と金属珪素とからなり、耐磨耗性に優れる複合材部を所定の割合で配置させて形成することにより製造されたブレーキ用パッド、ブレーキ用ディスク及び同パッドからなるブレーキが開示されている。
【先行技術文献】
【特許文献】
【０００４】
【特許文献１】特開２００２−２５７１６８号公報
【発明の概要】
【発明が解決しようとする課題】
【０００５】
上記のようにパッドとディスクとの両方に硬質材を配置した制動装置では、パッドとディスクとの両方共に摩耗が非常に少ない利点がある。そのため、上記のような摩擦材をより容易に製造する方法が望まれている。【０００６】
本発明は、このような事情を考慮してなされたものであり、その目的は、摩擦面に硬質部材を配置した摩擦材をより容易に製造することができる摩擦材の製造方法を提供することにある。また、本発明の目的は、摩擦面に硬質部材が配置されており、より容易に製造することができる摩擦材及び制動装置を提供することにある。
【課題を解決するための手段】
【０００７】
本発明は、摩擦面に複数の硬質部材が配列された摩擦材の製造方法であって、硬質部材の移動を抑制する枠内に、複数の硬質部材を互いに接触するように配置する工程と、枠内に配置された硬質部材を連結材により固定して摩擦面を形成する工程とを含む摩擦材の製造方法である。【０００８】
この構成によれば、硬質部材の移動を抑制する枠内に、複数の硬質部材を互いに接触するように配置し、枠内に配置された硬質部材を連結材により固定して摩擦面を形成するため、摩擦面に複数の硬質部材が配列された摩擦材をより容易に製造することができる。【０００９】
この場合、枠内に複数の硬質部材を互いに接触するように配置する工程では、同じ大きさの球状をなす硬質部材を、少なくとも２層の六方格子状の配列となるように配置することが好適である。【００１０】
この構成によれば、枠内に複数の硬質部材を互いに接触するように配置する工程で、同じ大きさの球状をなす硬質部材を、少なくとも２層の六方格子状の配列となるように配置するため、硬質部材を最も高い密度で複数層にわたり配置することが容易である。そのため、大きな摩擦力を生じる摩擦材を容易に製造することができる。【００１１】
また、枠内に複数の硬質部材を互いに接触するように配置する工程では、表面に所定の厚さの被膜が設けられた同じ大きさの球状をなす硬質部材を互いに接触するように配置するものとできる。【００１２】
この構成によれば、枠内に複数の硬質部材を互いに接触するように配置する工程で、表面に所定の厚さの被膜が設けられた同じ大きさの球状をなす硬質部材を互いに接触するように配置するため、硬質部材を被膜の厚さの２倍の間隔で配置することが容易となる。そのため、所定の間隔をおいて硬質部材が配置された摩擦面を有する摩擦材をより容易に製造することができる。【００１３】
また、枠内に複数の硬質部材を互いに接触するように配置する工程では、枠内に流体と硬質部材とを混合しつつ入れた後に、流体を加圧し、流体の少なくとも一部を枠内より排出することにより、枠内に複数の硬質部材を互いに接触するように配置することが好適である。【００１４】
この構成によれば、枠内に複数の硬質部材を互いに接触するように配置する工程では、枠内に流体と硬質部材とを混合しつつ入れた後に、流体を加圧し、流体の少なくとも一部を枠内より排出するため、流体による潤滑作用により、硬質部材を互いに接触するように配置することが容易となる。【００１５】
この場合、流体は連結材であることが好適である。【００１６】
この構成では、硬質部材同士の潤滑性を高めるための流体を連結材と兼ねることができるため、工程が簡略化され、摩擦材の製造がより容易となる。【００１７】
また、本発明は、摩擦面に複数の硬質部材が配列された摩擦材の製造方法であって、枠内に複数の硬質部材を重力の影響による移動量を低減しつつ分散させて配置する工程と、枠内に配置された硬質部材を連結材により固定して摩擦面を形成する工程とを含む摩擦材の製造方法である。【００１８】
この構成によれば、枠内に複数の硬質部材を重力の影響による移動量を低減しつつ分散させて配置し、枠内に配置された硬質部材を連結材により固定して摩擦面を形成するため、硬質部材が所望の密度で不規則に分散されて配置された摩擦面を有する摩擦材をより容易に製造することができる。【００１９】
この場合、枠内に複数の硬質部材を重力の影響による移動量を低減しつつ分散させて配置する工程では、硬質部材を入れた枠を回転させることにより、枠内に硬質部材を分散させて配置することが好適である。【００２０】
この構成によれば、枠内に複数の硬質部材を重力の影響による移動量を低減しつつ分散させて配置する工程で、硬質部材を入れた枠を回転させることにより、枠内に硬質部材を分散させて配置するため、重力の影響による移動量を低減して硬質部材を分散させることを容易に実施できる。【００２１】
また、上記本発明の製造方法により製造された摩擦材は、摩擦面に硬質部材が配置されており、より容易に製造することができる。【００２２】
また、上記本発明の製造方法により製造された第１の摩擦材と第２の摩擦材とを備え、第１の摩擦材の摩擦面に対して第２の摩擦材の摩擦面が移動する制動装置は、摩擦面に硬質部材が配置されており、より容易に製造することができる。【００２３】
この場合、第２の摩擦材が回転することにより、第２の摩擦材の摩擦面は第１の摩擦材の摩擦面に対して移動するものとできる。【００２４】
この構成によれば、例えば、第１の摩擦材をブレーキパッド、第２の摩擦材をブレーキディスクあるいはブレーキドラムとして、本発明の制動装置を自動車用として適用することができる。【００２５】
また、本発明は、摩擦面に複数の球状の硬質部材が部分的に露出するように埋め込まれた摩擦材である。【００２６】
この構成によれば、摩擦面に複数の球状の硬質部材が部分的に露出するように埋め込まれているため、硬質部材の配置が容易であり、より容易に製造することができる。【００２７】
この場合、摩擦面において、硬質部材が、六方格子状の配列により互いに接触して配置されていることが好適である。【００２８】
この構成によれば、摩擦面において、硬質部材が、六方格子状の配列により互いに接触して配置されているため、硬質部材を最も高い密度で配置することが容易である。そのため、容易に製造することができ、大きな摩擦力を生じる摩擦材とできる。【００２９】
また、本発明は、摩擦面に複数の球状の硬質部材が部分的に露出するように埋め込まれた第１の摩擦材と、摩擦面に複数の球状の硬質部材が部分的に露出するように埋め込まれた第２の摩擦材とを備え、第１の摩擦材の摩擦面に対して第２の摩擦材の摩擦面が移動する制動装置である。【００３０】
この構成によれば、摩擦面に複数の球状の硬質部材が部分的に露出するように埋め込まれた第１の摩擦材と、摩擦面に複数の球状の硬質部材が部分的に露出するように埋め込まれた第２の摩擦材とを備え、第１の摩擦材の摩擦面に対して第２の摩擦材の摩擦面が移動するため、容易に製造することができ、大きな摩擦力を生じる制動装置とできる。【００３１】
この場合、摩擦面において、硬質部材が、六方格子状の配列により互いに接触して配置されていることが好適である。【００３２】
この構成によれば、擦面において、硬質部材が、六方格子状の配列により互いに接触して配置されているため、硬質部材を最も高い密度で配置することが容易である。そのため、容易に製造することができ、大きな摩擦力を生じる摩擦材とできる。【００３３】
また、第２の摩擦材が回転することにより、第２の摩擦材の摩擦面は第１の摩擦材の摩擦面に対して移動するものとできる。【００３４】
この構成によれば、例えば、第１の摩擦材をブレーキパッド、第２の摩擦材をブレーキディスクあるいはブレーキドラムとして、本発明の制動装置を自動車用として適用することができる。
【発明の効果】
【００３５】
本発明の摩擦材の製造方法によれば、摩擦面に硬質部材を配置した摩擦材をより容易に製造することができる。また、本発明の摩擦材及び制動装置は、摩擦面に硬質部材が配置されており、より容易に製造できる。
【図面の簡単な説明】
【００３６】
【図１】第１実施形態に係るパッドとディスクとを示す斜視図である。
【図２】第１実施形態に係るパッドの摩擦面を示す平面図である。
【図３】（Ａ）〜（Ｅ）は、第１実施形態に係るパッドの製造工程を示す図である。
【図４】（Ａ）〜（Ｃ）は、第２実施形態に係るパッドの製造工程を示す図である。
【図５】（Ａ）〜（Ｄ）は、第３実施形態に係るパッドの製造工程を示す図である。
【図６】（Ａ）〜（Ｃ）は、第４実施形態に係るパッドの製造工程を示す図である。
【図７】（Ａ）〜（Ｆ）は、第５実施形態に係るパッドの製造工程を示す図である。
【発明を実施するための形態】
【００３７】
以下、図面を参照して本発明の実施形態に係る制動装置を説明する。
【００３８】
本発明の第１実施形態では、本発明に係る制動装置を、自動車のディスクブレーキに適用する。図１に示すように、ディスクブレーキは、パッド１００ａが回転するディスク２００ａに押圧されることにより摩擦力を生じる。
【００３９】
図１のｙ方向から見たパッド１００ａの平面視である図２に示すように、パッド１００ａの摩擦面１０１には、複数の同じ大きさの球状の硬質粒子１０２が六方格子状に配列されている。硬質粒子は、樹脂等により弾性的に摩擦面１０１に支持されている。硬質粒子１０２は、少なくともその一部が摩擦面１０１から露出している。
【００４０】
硬質粒子１０２の直径は５〜２０μｍであり、より好ましくは８〜１５μｍである。硬質粒子１０２は、Ｓｉ３Ｎ４、Ａｌ２Ｏ３、ＺｒＯ２等のセラミックスからなる。また、ディスク２００ａにおいても、摩擦面２０１上に同様の硬質粒子１０２が配列されている。
【００４１】
以下、本実施形態のパッド１００ａの製造方法について説明する。図３（Ａ）に示すように、容器３０１内において、高温で液化した樹脂（ゴム又は樹脂等の樹脂系の有機成分を５０％以上含む混合材）１０３と硬質粒子１０２とが混合される。
【００４２】
図３（Ｂ）（Ｃ）に示すように、硬質粒子１０２の直径よりも小さな穴が複数設けられた穴部３０３を有する型３０２に、硬質粒子１０２と樹脂１０３との混合物が流し込まれる。型３０２の底面積と容積は、硬質粒子１０２の数量に応じて、硬質粒子１０２が型３０２内において２層以上に積層するように設定されている。
【００４３】
図３（Ｄ）に示すように、樹脂１０３がある程度の粘度を持つ温度に制御されながら、加圧シリンダー３０４により、硬質粒子１０２と樹脂１０３との混合物に高圧がかけられる。その結果、穴部３０３より余分な樹脂１０３が排出される。
【００４４】
図３（Ｅ）に示すように、最終的に硬質粒子１０２が最も密度の高くなる六方格子状に整列し、硬質粒子１０２それぞれの間に樹脂１０３が残る。樹脂１０３が冷却された後、熱処理等が施され、樹脂１０３が完全に硬化される。
【００４５】
本実施形態では、硬質粒子１０２の移動を抑制する型３０２内に、複数の硬質粒子１０２を互いに密接するように配置し、型３０２内に配置された硬質粒子１０２を樹脂１０３により固定して摩擦面１０１を形成するため、摩擦面１０１に複数の硬質粒子１０２が配列されたパッド１００ａをより容易に製造することができる。
【００４６】
また、本実施形態によれば、型３０２内に複数の硬質粒子１０２を互いに密接するように配置する工程で、同じ大きさの球状をなす硬質粒子１０２を、少なくとも２層の六方格子状の配列となるように配置するため、硬質粒子１０２を最も高い密度で複数層にわたり配置することが容易である。そのため、大きな摩擦力を生じるパッド１００ａを容易に製造することができる。
【００４７】
また、本実施形態によれば、型３０２内に複数の硬質粒子１０２を互いに密接するように配置する工程で、型３０２内に液化した樹脂１０３と硬質粒子１０２とを混合しつつ入れた後に、樹脂１０３を加圧し、樹脂１０３の一部を型３０２内より排出するため、液化した樹脂１０３による潤滑作用により、硬質粒子１０２を互いに密接するように配置することが容易となる。
【００４８】
また、本実施形態によれば、硬質粒子１０２同士の潤滑性を高めるための樹脂１０３を硬質粒子１０２同士を連結するためにも用いるため、工程が簡略化され、パッド１００aの製造がより容易となる。
【００４９】
特に、本実施形態では、パッド１００ａの摩擦面１０１に同じ大きさの球状の硬質粒子１０２が互いに密接するように配置され、硬質粒子１０２それぞれの一部が摩擦面１０１から露出している。そのため、同様の凹凸を有するディスク２００ａと組み合わせることにより、摩耗が少なく、且つ制動力を有する制動装置を形成することができる。
【００５０】
例えば、ディスク２００ａの回転時に、パッド１００ａ側の硬質粒子１０２の凹凸と、ディスク２００ａ側の摩擦面２０１の凹凸とが互いに追従し合うように、硬質粒子１０２を弾性的に支持するばね係数、減衰係数、硬質粒子１０２の直径、間隔、摩擦面２０１の形状等を設定することにより、高い摩擦力を有する制動装置とできる。あるいは、ディスク２００ａの回転時に、パッド１００ａ側の硬質粒子１０２の頂部近傍及びディスク２００ａ側の摩擦面２０１の凸部近傍のみが互いに当接するように、硬質粒子１０２を弾性的に支持するばね係数、減衰係数、硬質粒子１０２の直径、間隔、摩擦面２０１の形状等を設定することにより、硬質粒子１０２の振動を防ぎ、安定して制動力を生じる制動装置とできる。
【００５１】
以下、本発明の第２実施形態について説明する。図４（Ａ）の平面図に示すように、本実施形態では、ディスク２００ａの形状又は自動車のドラムの形状の鋳型３０５の導入口３０６に、潤滑用液体３０９と硬質粒子２００ａとの混合物が、高圧をかけて流し込まれる。鋳型３０５の排出口３０７には、硬質粒子１０２が通過不可能な網部３０８が設けられている。そのため、排出口３０７から、余分な潤滑用液体３０９のみが排出される。潤滑用液体３０９は、水や気化し易く粘性の少ない液体を適用することができる。鋳型３０５の底面積と容積は、硬質粒子１０２の数量に応じて、硬質粒子１０２が鋳型３０５内において２層以上に積層するように設定されている。
【００５２】
図４（Ｂ）に示すように、鋳型３０５内に十分な数の硬質粒子が配列されたときは、鋳型３０５は高温で熱せられ、潤滑用液体３０９が気化する。気化した潤滑用液体３０９は十分に送風排出され、乾燥させられる。鋳型３０５内には、六方格子状に密接して配列された硬質粒子１０２が残る。
【００５３】
図４（Ｃ）に示すように、鋳型３０５の導入口３０６から、湯鉄１０９が流し込まれ、鋳型３０５内で固められる。これにより、ディスク２００ａやドラムが製造される。
【００５４】
本実施形態では、硬質粒子１０２の移動を抑制する鋳型３０５内に、複数の硬質粒子１０２を互いに密接するように配置し、鋳型３０５内に配置された硬質粒子１０２を湯鉄１０９により固定して摩擦面２０１を形成するため、摩擦面２０１に複数の硬質粒子１０２が配列されたディスク２００ａやドラムをより容易に製造することができる。
【００５５】
また、本実施形態によれば、鋳型３０５内に複数の硬質粒子１０２を互いに密接するように配置する工程で、同じ大きさの球状をなす硬質粒子１０２を、少なくとも２層の六方格子状の配列となるように配置するため、硬質粒子１０２を最も高い密度で複数層にわたり配置することが容易である。そのため、大きな摩擦力を生じるディスク２００ａやドラムを容易に製造することができる。
【００５６】
以下、本発明の第３実施形態について説明する。本実施形態では、摩擦面において、硬質粒子が不規則に所望の平均密度で配置されたパッドが製造される。図５（Ａ）（Ｂ）に示すように、上記第１実施形態における図３（Ａ）（Ｂ）と同様の工程が実施される。
【００５７】
図５（Ｃ）に示すように、型３０２が低速回転されて、型３０２内が攪拌されている状態とされる。硬質粒子１０２が樹脂１０３内で所望の密度となるように決定された圧力で、加圧シリンダー３０４により、硬質粒子１０２と樹脂１０３との混合物に圧力がかけられる。その結果、穴部３０３より余分な樹脂１０３が排出される。なお、上記の型３０２内に複数の硬質粒子１０２を重力の影響による移動量を低減しつつ分散させて配置する工程では、型３０２を回転させる他の方法で、重力の影響を低減しても良い。
【００５８】
図５（Ｄ）に示すように、型３０２の回転数が徐々に減少され、攪拌状態を解除されながら、樹脂１０３が冷却されて硬化する。最後に、樹脂１０３が熱処理等されて、完全に固められる。
【００５９】
本実施形態では、型３０２内に複数の硬質粒子１０２を重力の影響による移動量を低減しつつ分散させて配置し、型３０２内に配置された硬質粒子１０２を樹脂１０３により固定して摩擦面１０１を形成するため、硬質粒子１０２が所望の密度で不規則に分散されて配置された摩擦面１０１を有するパッド１００ｂをより容易に製造することができる。
【００６０】
また、本実施形態では、型３０２内に複数の硬質粒子１０２を重力の影響による移動量を低減しつつ分散させて配置する工程で、硬質粒子１０２を入れた型３０２を回転させることにより、型３０２内に硬質粒子１０２を分散させて配置するため、重力の影響による移動量を低減して硬質粒子１０２を分散させることを容易に実施できる。
【００６１】
以下、本発明の第４実施形態について説明する。本実施形態では、硬質粒子が一定間隔で六方格子状に配列されたパッドが製造される。図６（Ａ）に示すように、硬質粒子１０２を配置する所望の間隔Ｌについて、硬質粒子１０２を厚さＬ／２の樹脂層１０４で被覆する。
【００６２】
図６（Ｂ）に示すように、樹脂層１０４が硬化した状態で、容器３０１内において、高温で液化した樹脂１０３と硬質粒子１０２とが混合される。なお、このときの樹脂１０３の温度Ｔは、樹脂１０３の融点Ｂ＜Ｔ＜樹脂層１０４の融点Ａ、となるようにされる。以下、上記第１実施形態における図３（Ｃ）〜（Ｅ）に示した工程が同様に行われ、図６（Ｃ）に示すように硬質粒子１０２が所望の一定間隔Ｌで六方格子状に配列されたパッド１００ｃが製造される。
【００６３】
本実施形態によれば、型３０２内に複数の硬質粒子１０２を互いに密接するように配置する工程で、表面に所定の厚さＬ／２の樹脂層１０４が設けられた同じ大きさの球状をなす硬質粒子１０２を互いに密接するように配置するため、硬質粒子１０２を樹脂層１０４の厚さの２倍の一定間隔Ｌで配置することが容易となる。そのため、所定の間隔をおいて硬質粒子１０２が配置された摩擦面１０１を有するパッド１００ｃをより容易に製造することができる。
【００６４】
以下、本発明の第５実施形態について説明する。摩擦面１０１に硬質粒子１０２が配置されたパッド１００ａ等は、最低限、摩擦面１０１に一層のみ硬質粒子１０２が配置されていれば良い。そのため、本実施形態では、摩擦面に一層のみ硬質粒子が配置されたパッドが製造される。
【００６５】
図７（Ａ）に示すように、容器３０１内において、高温で液化した樹脂１０３と硬質粒子１０２とが混合される。図７（Ｂ）（Ｃ）に示すように、硬質粒子１０２の直径よりも小さな穴が複数設けられた穴部３０３を有する型３０２に、硬質粒子１０２と樹脂１０３との混合物が流し込まれる。型３０２に流し込まれる硬質粒子１０２と樹脂１０３との混合物の量は、型３０２の底面積に応じて、型３０２の底面に硬質粒子１０２が一層だけ密接して配列する量とする。
【００６６】
図７（Ｄ）に示すように、樹脂１０３がある程度の粘度を持つ温度に制御されながら、加圧シリンダー３０４により、硬質粒子１０２と樹脂１０３との混合物に高圧がかけられる。その結果、穴部３０３より余分な樹脂１０３が排出される。図７（Ｅ）に示すように、最終的に硬質粒子１０２が最も密度の高くなる六方格子状に１層に整列し、硬質粒子１０２それぞれの間に樹脂１０３が残る。樹脂１０３が冷却された後、樹脂１０３が予備成形される。
【００６７】
図７（Ｆ）に示すように、高温で液化した樹脂又は金属からなるベース材３１０が型３０２に注ぎ込まれる。ベース材３１０は熱成形等により完全に硬化される。あるいは、図７（Ｆ）の工程は、ベース材３１０が固体の樹脂又は金属からなり、樹脂１０３で六方格子状に１層に配列した硬質粒子１０２がベース材３１０に接着される工程としても良い。
【００６８】
本実施形態では、摩擦面１０１に一層のみ硬質粒子１０２が六方格子状に配置されたパッド１００ｄをより容易に製造することができる。
【００６９】
以上、本発明の実施の形態について説明したが、本発明は、上記実施形態に限定されるものではなく種々の変形が可能である。
【産業上の利用可能性】
【００７０】
本発明は、摩擦面に硬質部材を配置した摩擦材をより容易に製造することができる摩擦材の製造方法を提供することができる。また、本発明は、摩擦面に硬質部材が配置されており、より容易に製造できる摩擦材及び制動装置を提供することができる。
【符号の説明】
【００７１】
１００ａ〜１００ｄ  パッド
１０１  摩擦面
１０２  硬質粒子
１０３  樹脂
１０４  樹脂層
１０９  湯鉄
２００ａ〜２００ｂ  ディスク
２０１  摩擦面
２０２  凸部
３０１  容器
３０２  型
３０３  穴部
３０４  加圧シリンダー
３０５  鋳型
３０６  導入口
３０７  排出口
３０８  網部
３０９  潤滑用液体
３０１  ベース材
【図１】
2010146646.tif 000003
【図２】
2010146646.tif 000004
【図３】
2010146646.tif 000005
【図４】
2010146646.tif 000006
【図５】
2010146646.tif 000007
【図６】
2010146646.tif 000008
【図７】
2010146646.tif 000009
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
摩擦面に複数の硬質部材が配列された摩擦材の製造方法であって、
前記硬質部材の移動を抑制する枠内に、複数の前記硬質部材を互いに接触するように配置する工程と、
前記枠内に配置された前記硬質部材を連結材により固定して前記摩擦面を形成する工程と、
を含む摩擦材の製造方法。
【請求項２】
前記枠内に複数の前記硬質部材を互いに接触するように配置する工程では、同じ大きさの球状をなす前記硬質部材を、少なくとも２層の六方格子状の配列となるように配置する、請求項１に記載の摩擦材の製造方法。
【請求項３】
前記枠内に複数の前記硬質部材を互いに接触するように配置する工程では、表面に所定の厚さの被膜が設けられた同じ大きさの球状をなす前記硬質部材を互いに接触するように配置する、請求項１又は２に記載の摩擦材の製造方法。
【請求項４】
前記枠内に複数の前記硬質部材を互いに接触するように配置する工程では、前記枠内に流体と前記硬質部材とを混合しつつ入れた後に、前記流体を加圧し、前記流体の少なくとも一部を前記枠内より排出することにより、前記枠内に複数の前記硬質部材を互いに接触するように配置する、請求項１〜３のいずれか１項に記載の摩擦材の製造方法。
【請求項５】
前記流体は前記連結材である、請求項４に記載の摩擦材の製造方法。
【請求項６】
摩擦面に複数の硬質部材が配列された摩擦材の製造方法であって、
枠内に複数の前記硬質部材を重力の影響による移動量を低減しつつ分散させて配置する工程と、
前記枠内に配置された前記硬質部材を連結材により固定して前記摩擦面を形成する工程と、
を含む摩擦材の製造方法。
【請求項７】
前記枠内に複数の前記硬質部材を重力の影響による移動量を低減しつつ分散させて配置する工程では、前記硬質部材を入れた前記枠を回転させることにより、前記枠内に前記硬質部材を分散させて配置する、請求項６に記載の摩擦材の製造方法。
【請求項８】
請求項１〜７のいずれか１項の製造方法により製造された摩擦材。
【請求項９】
請求項１〜７のいずれか１項の製造方法により製造された第１の摩擦材と第２の摩擦材とを備え、
前記第１の摩擦材の摩擦面に対して前記第２の摩擦材の摩擦面が移動する、制動装置。
【請求項１０】
前記第２の摩擦材が回転することにより、前記第２の摩擦材の摩擦面は前記第１の摩擦材の摩擦面に対して移動する、請求項９に記載の制動装置。
【請求項１１】
摩擦面に複数の球状の硬質部材が部分的に露出するように埋め込まれ、前記摩擦面において、前記硬質部材が、六方格子状の配列により互いに接触して配置されている、摩擦材。
【請求項１２】
摩擦面に複数の球状の硬質部材が部分的に露出するように埋め込まれた第１の摩擦材と、
摩擦面に複数の球状の硬質部材が部分的に露出するように埋め込まれた第２の摩擦材と、
を備え、
前記第１の摩擦材の摩擦面に対して前記第２の摩擦材の摩擦面が移動する、制動装置。
【請求項１３】
前記摩擦面において、前記硬質部材が、六方格子状の配列により互いに接触して配置されている、請求項１２に記載の制動装置。
【請求項１４】
前記第２の摩擦材が回転することにより、前記第２の摩擦材の摩擦面は前記第１の摩擦材の摩擦面に対して移動する、請求項１２又は１３に記載の制動装置。
【国際調査報告】
2010146646.tif 000010
2010146646.tif 000011
2010146646.tif 000012
2010146646.tif 000013